(57)【要約】      （修正有）【課題】被塗装材料の表面に独創性のあるサビ風ナシ地模様を形成することが出来るサビ風装飾塗装方法を提供する。【解決手段】先ず金属材料から成る被塗装材料の表面を研磨加工等を行って平滑仕上げを行い（ステップ１）、その仕上げを行った表面の油分を除去するために脱脂処理を行う（ステップ２）。脱脂処理を行った被塗装材料の表面にプライマー（接着剤等）を塗布し（ステップ３）、乾燥後に金属塗装板材料の表面にエアスプレー等により所定の着色した地色となる塗料により中塗りを行い（ステップ４）、乾燥後、この表面に金属粉と液状樹脂とを所定の割合で混合して成る液状塗料をエアースプレーにより均一に塗布し、被塗装材料の表面にサビ風ナシ地模様を形成する（ステップ５）。そして、液状樹脂を均一に塗布した後、加熱または自然乾燥させる（ステップ６）。【選択図】図１
2005046772.tif 000002
【特許請求の範囲】
【請求項１】
金属材料または非金属材料から成る被塗装材料の表面を平滑仕上げを行うと共に、脱脂処理を施した後、この被塗装材料の表面にプライマーを塗布し、更に被塗装材料の表面に所定の地色となる中塗りを行い、この表面に金属粉と液状樹脂とを所定の割合で混合して成る液状塗料をエアースプレーにより均一に塗布し、被塗装材料の表面にサビ風ナシ地模様を形成した後、乾燥させて仕上げるサビ風装飾塗装方法。
【請求項２】
前記サビ風ナシ地模様を形成した被塗装材料の表面に、透明な樹脂材料によりコーティングを施す請求項１に記載のサビ風装飾塗装方法。
【発明の詳細な説明】
【技術分野】
【０００１】
この発明は、建築材料の装飾壁材料や装飾品の壁面材料として使用する金属材料または非金属材料から成る被塗装材料のサビ風装飾塗装方法に関するものである。
【背景技術】
【０００２】
従来、建築分野や土木分野等における内外壁面に表面が装飾された壁面板材料が使用されている。この壁面板材料として、ステンレス，鉄，アルミニュム等の金属材料の他、樹脂材料や陶器，木材等の非金属材料の表面に、装飾模様を施したものが使用され、特に金属材料を使用した壁面板材料は、表面に独特な装飾模様を創作するために、種々の工夫がなされている。
【０００３】
ところで、金属材料の装飾壁材料の場合には、金属塗装板材料の表面を研磨等を行って平滑仕上げを行った後、表面の油分を除去するために脱脂処理を行い、この金属塗装板材料の表面にプライマー（接着剤等）を塗布し、更に金属塗装板材料の表面にエアスプレー等により所定の着色した塗料を吹き付けて乾燥塗装する方法が一般的である（例えば、特許文献１参照）。
【０００４】
しかし、このような一般の塗装方法では、通常の装飾模様の装飾壁材料しか製作することが難しく、独創的な装飾模様やサビ風の模様をあしらった装飾壁材料を製作することが出来なかった。
【特許文献１】特開２００３−１７０５２７号公報（第２〜第４頁）
【発明の開示】
【発明が解決しようとする課題】
【０００５】
この発明はかかる従来の問題点に着目し、中塗りを行った被塗装材料の表面に金属粉と液状樹脂とを所定の割合で混合して成る液状塗料をエアースプレーにより均一に塗布し、被塗装材料の表面に独創性のあるサビ風ナシ地模様を形成することが出来るサビ風装飾塗装方法を提供することを目的とするものである。
【課題を解決するための手段】
【０００６】
この発明は上記目的を達成するため、金属材料または非金属材料から成る被塗装材料の表面を平滑仕上げを行うと共に、脱脂処理を施した後、この被塗装材料の表面にプライマーを塗布し、更に被塗装材料の表面に所定の地色となる中塗りを行い、この表面に金属粉と液状樹脂とを所定の割合で混合して成る液状塗料をエアースプレーにより均一に塗布し、被塗装材料の表面にサビ風ナシ地模様を形成した後、乾燥させ仕上げるサビ風装飾塗装方法を要旨とするものである。
【０００７】
ここで、前記サビ風ナシ地模様を形成した被塗装材料の表面に、透明な樹脂材料によりコーティングを施すことで、表面を保護し、光沢を出すことが可能となる。
【０００８】
このように、中塗りを行った被塗装材料の表面に金属粉と液状樹脂とを所定の割合で混合して成る液状塗料をエアースプレーにより均一に塗布することで、被塗装材料の表面に独創性のあるサビ風ナシ地模様を形成することが出来、更にサビ風ナシ地模様を形成した被塗装材料の表面に、透明な樹脂材料によりコーティングを施すことで、独創性のある装飾模様を簡単に、しかも容易に製作できるものである。
【発明の効果】
【０００９】
この発明は、上記のように金属材料または非金属材料から成る被塗装材料の表面を平滑仕上げを行うと共に、脱脂処理を施した後、この被塗装材料の表面にプライマーを塗布し、更に被塗装材料の表面に所定の地色となる中塗りを行い、この表面に金属粉と液状樹脂とを所定の割合で混合して成る液状塗料をエアースプレーにより均一に塗布し、被塗装材料の表面にサビ風ナシ地模様を形成した後、乾燥させる仕上げるので、被塗装材料の表面に独創性のあるサビ風ナシ地模様を形成することが出来ると共に、安価で、しかも簡単に製造することが出来る効果がある。
【発明を実施するための最良の形態】
【００１０】
以下、添付図面に基づき、この発明の実施形態を説明する。
【００１１】
図１は、この発明のサビ風装飾塗装方法を実施するための塗装工程のフローチャート図を示し、この発明で実施可能な被塗装材料としては、例えば、ステンレス，鉄，アルミニュム等の金属材料板の他、樹脂材料や陶器，木材等の非金属材料板等であり、この被塗装材料は、建築分野の壁面板材料や装飾材料の他、土木分野の壁面板材料に使用することが可能である。
【００１２】
なお、以下の説明では、装飾被塗装材料の母材として、アルミニュム等の金属材料板を装飾塗装方法について説明する。なお、その他の装飾被塗装材料についても同様な方法により行うので説明は省略する。
【００１３】
この発明では、先ず金属材料から成る被塗装材料の表面を研磨加工等をを行って平滑仕上げを行い（ステップ１）、次いで、その仕上げを行った表面の油分を除去するために脱脂処理を行う（ステップ２）。
【００１４】
次に、脱脂処理を行った被塗装材料の表面にプライマー（接着剤等）を塗布し（ステップ３）、乾燥後に金属塗装板材料の表面にエアスプレー等により所定の着色した地色となる塗料により中塗りを行い（ステップ４）、乾燥後、この表面に金属粉と液状樹脂とを所定の割合で混合して成る液状塗料をエアースプレーにより均一に塗布し、被塗装材料の表面にサビ風ナシ地模様を形成する（ステップ５）。
【００１５】
前記液状塗料は、銅粉や鉄粉、金粉等の金属粉に、クリアー等の液状樹脂を所定の割合（例えば、１：１〜１：３の割合で混合したもの）を使用し、その材料としては、ヒヨコペイント株式会社製の、商品名：ダイヤサテンＭ型を使用する。
【００１６】
また、エアスプレー等による塗装方法としては、例えば、図３に示すような空気圧縮機２を用いてエアースプレーガン３を使用して、下記のようなスプレー条件で行うことが必要である。
（スプレー条件）                                                                    エアースプレーガン３のスプレー圧力：0.1 〜0.3 kgf/cm2 
スプレー時間：５〜８秒
スプレーの吐出量：50 l/min〜70 l/min                                            被塗装材料の表面との距離Ｌ：20cm〜30cm                                          下塗り塗料：商品名：ダイヤサテンＭ型( ヒヨコペイント株式会社製) 
そして、液状樹脂を均一に塗布した後、加熱または自然乾燥させると、図２に示すように金属塗装板材料１の表面にはサビ風ナシ地模様Ｘが形成される（ステップ６）。
【００１７】
このサビ風ナシ地模様Ｘが形成された後、加熱または自然乾燥させ、最終仕上げ工程では、透明な樹脂材料（フッソ樹脂等）によりコーティングを施すことで、表面を保護し、光沢を出すことが出来るものである（ステップ７）。
【００１８】
このように、金属材料または非金属材料から成る被塗装材料の表面を平滑仕上げを行うと共に、脱脂処理を施した後、この被塗装材料の表面にプライマーを塗布し、更に被塗装材料の表面に所定の地色となる中塗りを行い、この表面に金属粉と液状樹脂とを所定の割合で混合して成る液状塗料をエアースプレーにより均一に塗布し、被塗装材料の表面にサビ風ナシ地模様を形成した後、乾燥させる仕上げるので、被塗装材料の表面に独創性のあるサビ風ナシ地模様を形成することが出来るものである。
【図面の簡単な説明】
【００１９】
【図１】この発明の装飾塗装方法を実施するためのサビ風装飾塗装方法を実施するための塗装工程のフローチャート図である。
【図２】金属塗装板材料の表面に現れたサビ風ナシ地模様の斜視図である。
【図３】エアースプレーガンによる塗装工程の説明図である。
【符号の説明】
【００２０】
１  金属塗装板材料            Ｘ  サビ風ナシ地模様
２  空気圧縮機２              ３  エアースプレーガン
【図１】
2005046772.tif 000003
【図２】
2005046772.tif 000004
【図３】
2005046772.tif 000005